СИЛОВОЙ КАБЕЛЬ, ИМЕЮЩИЙ УСТОЙЧИВОЕ СОПРОТИВЛЕНИЕ ИЗОЛЯЦИИ

1. Кабель, включающий в себя по меньшей мере один электрический проводник и по меньшей мере один электроизоляционный слой, окружающий упомянутый электрический проводник, причем этот по меньшей мере один электроизоляционный слой содержит:
(а) термопластичный полимерный материал, выбранный из:
- по меньшей мере одного сополимера (i) пропилена с по меньшей мере одним олефиновым сомономером, выбранным из этилена и α-олефина, отличного от пропилена, причем упомянутый сополимер имеет температуру плавления, большую или равную 130°С, и энтальпию плавления от 20 до 90 Дж/г;
- смеси по меньшей мере одного сополимера (i) с по меньшей мере одним сополимером (ii) этилена с по меньшей мере одним α-олефином, причем упомянутый сополимер (ii) имеет энтальпию плавления от 0 до 70 Дж/г;
- смеси по меньшей мере одного гомополимера пропилена с по меньшей мере одним сополимером (i) или сополимером (ii);
по меньшей мере один из сополимеров (i) и (ii) является гетерофазным сополимером;
(b) по меньшей мере один жидкий диэлектрик, тщательно смешанный с термопластичным полимерным материалом;
(с) по меньшей мере одну добавку для придания устойчивости к образованию водных дендритов, выбранную из этоксилированных жирных кислот и их амидных производных.
2. Кабель по п. 1, при этом сополимер (i) является сополимером пропилена/этилена.
3. Кабель по п. 1, при этом в сополимере (i) или сополимере (ii) или и в обоих, когда они являются гетерофазными, присутствует эластомерная фаза в количестве равном или большем, чем 45%, по отношению к суммарному весу сополимера.
4. Кабель по п. 1, при этом сополимер (i) имеет энтальпию плавления от 25 до 80 Дж/г.
5. Кабель по п. 1, при этом сополимер (ii) имеет энтальпию плавления от 10 до 30 Дж/г.
6. Кабель по п. 1, при этом весовое соотношение между упомянутым по меньшей мере одним жидким диэлектриком (b) и термопластичным полимерным материалом (a) может составлять от 1:99 до 25:75.
7. Кабель по п. 1, при этом добавка для придания устойчивости к образованию водных дендритов (с) является этоксилированной жирной кислотой формулы Ia
6
31
где R1 является остатком жирной кислоты C-C, а n - целым числом от 4 до 25.
8
25
8. Кабель по п. 7, при этом R1 является остатком жирной кислоты C-C.
9. Кабель по п. 7, при этом этоксилированная жирная кислота выбрана из этоксилированной стеариновой кислоты, этоксилированной лауриновой кислоты, этоксилированной олеиновой кислоты, этоксилированной миристиновой кислоты, этоксилированных жирных кислот кокосового масла, этоксилированной пальмитиновой кислоты, этоксилированной линолевой кислоты, этоксилированной линоленовой кислоты, этоксилированных жирных кислот животных жиров, этоксилированной себациновой кислоты, этоксилированной азелаиновой кислоты или их смесей.
10. Кабель по п. 1, при этом добавка для придания устойчивости к образованию водных дендритов (с) является амидным производным этоксилированной жирной кислоты формулы Ib
,
6
31
где R1 является остатком жирной кислоты C-C, а n - целым числом от 4 до 25.
8
25
11. Кабель по п. 10, при этом R1 является остатком жирной кислоты C-C.
12. Кабель по п. 10, при этом амидное производное выбрано из: этоксилированного этаноламида стеариновой кислоты, этоксилированного амида лауриновой кислоты, этоксилированного амида олеиновой кислоты, этоксилированного амида миристиловой кислоты, этоксилированных моноэтаноламидов жирных кислот кокосового масла, этоксилированного амида элаидиновой кислоты, этоксилированного амида себациновой кислоты, этоксилированного амида азелаиновой кислоты или их смесей.
13. Кабель по п. 1, при этом упомянутая по меньшей мере одна добавка для придания устойчивости к образованию водных дендритов (с) присутствует в количестве от 0,05 до 2% по отношению к суммарному весу изоляционного слоя.
14. Кабель по п. 13, при этом упомянутая по меньшей мере одна добавка для придания устойчивости к образованию водных дендритов (с) присутствует в количестве от 0,1 до 1% по отношению к суммарному весу изоляционного слоя.
15. Кабель по п. 1, имеющий по меньшей мере один полупроводниковый слой, содержащий по меньшей мере одну добавку для придания устойчивости к образованию водных дендритов (с).